(57)【要約】【課題】着用者の肌との接触面積を一層低減可能であり、シワの抑制効果及びクッション感にも優れている吸収性物品を提供すること。【解決手段】本発明の吸収性物品の表面シート１は、熱融着性繊維を含み、熱エンボス加工により形成された融着部２１が、多角形状の輪郭の複数の多角形領域２２を生じるように形成されている。多角形領域２２は、少なくとも異なる２方向Ｄ１，Ｄ２に沿って、それぞれの方向に間隔を空けて並ぶように形成されている。多角形領域２２は、多角形の角部を形成する縁部を有する複数の融着部２１によって多角形状の輪郭が形成されており、また、融着部２１に対して隆起した線状隆起部２５によって周囲を囲まれている。多角形領域２２は、多角形状の輪郭を形成している複数の融着部に囲まれた部分に中央隆起部２６を有し、多角形領域２２を囲む線状隆起部２５は、多角形領域２２の全周に亘って中央隆起部２６より高く隆起している。【選択図】図１
2015104495.tif 000002
【特許請求の範囲】
【請求項１】
熱融着性繊維を含み、熱エンボス加工により形成された融着部が、多角形状の輪郭を有する複数の多角形領域を生じるように形成された吸収性物品の表面シートであって、
前記複数の多角形領域は、表面シートの平面視において、少なくとも異なる２方向に沿って、それぞれの方向に間隔を空けて並ぶように配置されており、
前記多角形領域は、それぞれ、多角形の角部を形成する縁部を有する複数の融着部によって多角形状の輪郭が形成されており、
前記多角形領域それぞれは、前記融着部に対して隆起した線状隆起部によって周囲を囲まれており、
前記多角形領域それぞれは、多角形状の輪郭を形成している複数の融着部に囲まれた部分に、該融着部に対して隆起した中央隆起部を有しており、
前記多角形領域を囲む前記線状隆起部は、該多角形領域の全周に亘って、前記中央隆起部より高く隆起している、吸収性物品の表面シート。
【請求項２】
多角形状の輪郭を形成している前記複数の融着部は、それぞれ、多角形領域の一辺に沿う直線状の第１縁部と、第１縁部に隣接し、多角形領域の他の一辺に沿う直線状の第２縁部とを有しており、隣り合う第１縁部と第２縁部により多角形の角部が形成されている、請求項１に記載の吸収性物品の表面シート。
【請求項３】
多角形状の輪郭を形成している前記複数の融着部は、第１縁部及び第２縁部との間を繋ぐ第３縁部を有し、第３縁部は、前記多角形の角部に向かって凸若しくは凹の円弧状又は直線状の平面視形状を有する、請求項２に記載の吸収性物品の表面シート。
【請求項４】
前記多角形領域を囲む前記線状隆起部は、該多角形領域の全周に亘って高さが均一である、請求項１〜３の何れか１項に記載の吸収性物品の表面シート。
【請求項５】
前記多角形領域を囲む前記線状隆起部は、該多角形領域の全周に亘って幅が均一である、請求項１〜４の何れか1項に記載の吸収性物品の表面シート。
【請求項６】
熱収縮性繊維を主体として構成された下層と、非熱収縮性繊維を主体として構成された上層とを、前記融着部で部分的に熱融着させた後、下層を熱収縮して得られたものであり、上層が肌対向面側に位置し、熱収縮した熱収縮性繊維を含む下層が非肌対向面側に位置する、請求項１〜５の何れか１項に記載の吸収性物品の表面シート。
【請求項７】
前記多角形領域が、三角形、四角形又は六角形状である、請求項１〜６の何れか１項に記載の吸収性物品の表面シート。
【請求項８】
請求項１〜７の何れか１項に記載の表面シートと、裏面シートと、該表面シートと裏面シートとの間に吸収体を備えている、吸収性物品。
【発明の詳細な説明】
【技術分野】
【０００１】
本発明は、吸収性物品の表面シートに関する。
【背景技術】
【０００２】
従来、生理用ナプキンや使い捨ておむつ等の吸収性物品用の表面シートとして、着用者の肌に当接される面に凹凸を形成したものが知られている。凹凸を有する表面シートによれば、凹凸の存在により、着用者の肌との接触面積が低減するので、べたつき感やムレが低減することが期待される。
【０００３】
凹凸を有する表面シートとして、例えば、特許文献１には、一方向へ並行して延びる複数条の隆起部と谷部とを形成した不織布シートが開示されている。また、特許文献２には、片面に、複数の凸状部及び陥没部を形成したエアレイド不織布及びその凸状部の形状を３角形等の様々な形状とすることが開示されている。更に、特許文献３には、疎水性上層シートと親水性下層シートとが多数のデボスパターンによって融着されており、そのデボスパターンが、四角形状のブロックを連続形成する仮想線状の少なくとも角部に位置する点状デボスにより構成されているものが開示されている。
【０００４】
しかしながら、吸収性物品やその表面シートに要求される性能は年々高まっており、上記従来技術のシートによっては、そのような要求に応えることが難しい。なお、特許文献１〜３には、周囲を線状の隆起部に囲まれた領域の内部に、ドーム状の隆起部を形成することについて何ら記載されていない。
【先行技術文献】
【特許文献】
【０００５】
【特許文献１】特開２０１１−１６８９２７号公報
【特許文献２】特開２０１２−１６２８２３号公報
【特許文献３】特開平１０−２７２１５２号公報
【発明の概要】
【発明が解決しようとする課題】
【０００６】
本発明は、着用者の肌との接触面積を一層低減可能であり、シワの抑制効果及びクッション感にも優れた吸収性物品の表面シートに関する。
【課題を解決するための手段】
【０００７】
本発明は、熱融着性繊維を含み、熱エンボス加工により形成された融着部が、多角形状の輪郭を有する複数の多角形領域を生じるように形成された吸収性物品の表面シートであって、前記複数の多角形領域は、表面シートの平面視において、少なくとも異なる２方向に沿って、それぞれの方向に間隔を空けて並ぶように配置されており、前記多角形領域は、それぞれ、多角形の角部を形成する縁部を有する複数の融着部によって多角形状の輪郭が形成されており、前記多角形領域それぞれは、前記融着部に対して隆起した線状隆起部によって周囲を囲まれており、前記多角形領域それぞれは、多角形状の輪郭を形成している複数の融着部に囲まれた部分に、該融着部に対して隆起した中央隆起部を有しており、前記多角形領域を囲む前記線状隆起部は、該多角形領域の全周に亘って、前記中央隆起部より高く隆起している、吸収性物品の表面シートを提供するものである。
【発明の効果】
【０００８】
本発明の吸収性物品の表面シートは、着用者の肌との接触面積を一層低減可能であり、シワの抑制効果及びクッション感にも優れている。
【図面の簡単な説明】
【０００９】
【図１】図１は、本発明の一実施形態である吸収性物品の表面シートの一部を示す平面図である。
【図２】図２は、図１に示す表面シートにおける多角形領域の詳細を示す拡大平面図である。
【図３】図３は、図１に示す表面シートの部分拡大斜視図である。
【図４】図４は、図３のＩＩ−ＩＩ線断面図である。
【図５】図５（ａ）及び図５（ｂ）は、それぞれ、本発明の他の実施形態における多角形領域を示す平面図である。
【図６】図６は、比較例の表面シートの一部を示す平面図である。
【発明を実施するための形態】
【００１０】
以下本発明を、その好ましい実施形態に基づき図面を参照しながら説明する。
本発明の一実施形態である吸収性物品の表面シート１（以下、単に「表面シート１」ともいう）は、図４に示すように、熱融着性繊維を含む２層の繊維層２Ａ，２Ｂを含み、前記２層の繊維層２Ａ，２Ｂが、特定のパターンで規則的に形成された多数の融着部２１のそれぞれにおいて相互に熱融着されている。これらの融着部２１は、熱エンボス加工によって加圧及び加熱されて形成されたものであり、融着部２１は、非肌対向面側に向かって窪んだ凹部となっている。
本実施形態における、表面シート１は、熱収縮性繊維を主体として構成された下層と、非熱収縮性繊維を主体として構成された上層とを、熱エンボス加工により部分的に熱融着させた後、下層を熱収縮して得られたものであり、熱収縮した熱収縮性繊維を含む下層が、２層の繊維層２Ａ，２Ｂのうちの非肌対向面側の繊維層２Ｂを構成している。また、熱エンボス加工により部分的に熱融着させた部分が融着部２１となって、表面シート１上に複数配されている。また、表面シート１に形成された融着部２１のうち４つは、図２に示すように、輪郭が正方形状（多角形状）の多角形領域２２を生じるように配置されている。そして、図１に示すように、多角形領域２２は、表面シート１の平面上に複数設けられている。なお、本明細書において「主体として」とは、当該材料を構成する成分の中で、最も多く含まれていることを意味する。
【００１１】
また、それらの多角形領域２２は、図１に示すように、表面シート１の平面視において、少なくとも異なる２方向Ｄ１，Ｄ２に沿って並ぶように配置されている。また、多角形領域２２は、前記２方向Ｄ１，Ｄ２のそれぞれにおいて、間隔を空けて配置されている。
本実施形態の表面シート１において、多角形領域２２が並ぶ前記２方向Ｄ１，Ｄ２は、図２に示すように、互いに直交する方向であり、ナプキン等の吸収性物品に組み込まれた状態においては、例えば、前記２方向Ｄ１，Ｄ２のうちの一方である第１方向Ｄ１が、着用者の前後方向に対応する吸収性物品の長手方向と一致し、他方である第２方向Ｄ２が、該長手方向に直交する幅方向に一致する。第１方向Ｄ１及び第２方向Ｄ２を、何れも、吸収性物品の長手方向に対して傾斜した状態として吸収性物品に使用することもできる。
【００１２】
本実施形態における多角形領域２２の輪郭は、正方形状（四角形状）である。正方形は、平面上に隙間なく並べることが可能な形状であり、本実施形態における多角形領域２２は、何れも同形同大の正方形状であり、それぞれの互いに平行な一対の２辺が第１方向Ｄ１に延びており、それぞれの互いに平行な他の一対の２辺が第２方向に延びている。
多角形領域２２は、平面上に隙間なく並べることが可能な形状であることが好ましく、そのような多角形の他の例としては、正方形、菱形、三角形、長方形、正六角形等が挙げられる。
【００１３】
また、複数の多角形領域２２が並ぶ前記第１方向Ｄ１において、互いに隣り合う多角形領域２２，２２は、多角形の辺２４，２４どうしが相対向し且つ相対向する２辺２４，２４が平行となるように配置されている。また、複数の多角形領域２２が並ぶ前記第２方向Ｄ２においても、互いに隣り合う多角形領域２２，２２は、多角形の辺２３，２３どうしが相対向し且つ相対向する２辺２３，２３が平行となるように配置されている。
そして、多角形領域２２それぞれは、融着部２１に対して隆起した線状隆起部２５によって周囲を囲まれている。
より詳細には、図１に示すように、第１方向Ｄ１において隣り合う多角形領域２２，２２間に、第２方向Ｄ２に沿って延びる第２線状隆起部２５ｂが形成され、第２方向Ｄ２において隣り合う多角形領域２２，２２間に、第１方向Ｄ１に沿って延びる第１線状隆起部２５ａが形成されており、それらは、図１に示すように、全体として格子状に延在している。
多角形領域２２は、それぞれ、２本の第２線状隆起部２５ｂと２本の第１線状隆起部２５ａに周囲を全周に亘って囲まれている。
【００１４】
多角形領域２２のそれぞれは、多角形領域２２の内側に、複数の融着部２１が配置されて形成されており、多角形領域２２の多角形状の輪郭は、それぞれ、多角形の角部を形成する縁部ａ，ｂを有する複数の融着部２１ａ〜２１ｄによって形成されている。融着部２１ａ〜２１ｄの外縁が多角形領域２２の輪郭の一部をなしていて、各々は離間している。したがって、多角形領域２２の輪郭は、各融着部２１ａ〜２１ｄの外縁と、隣り合った融着部の外縁を結ぶ仮想直線とから構成されている。
より詳細には、図２に示すように、多角形領域２２には、４個の融着部２１ａ〜２１ｄが配置されており、４個の融着部２１ａ〜２１ｄは、それぞれ、第１方向Ｄ１に沿う直線状の第１縁部ａと第２方向Ｄ２に沿う直線状の第２縁部ｂとを有し、第１方向Ｄ１において隣り合う融着部の２つの第１縁部ａ及び２つの第１縁部間を結ぶ仮想直線によって、多角形領域２２の第１方向Ｄ１に沿う一対の辺が形成され、第２方向Ｄ２において隣り合う融着部の２つの第２縁部ｂ及び２つの第２縁部間を結ぶ仮想直線によって、多角形領域２２の第２方向Ｄ２に沿う他の一対の辺が形成されている。そして、第１方向Ｄ１に沿う一対の辺及び第２方向Ｄ２に沿う一対の辺により、多角形領域２２の正方形状（多角形状）の輪郭が形成されている。このように、多角形領域２２それぞれは、多角形領域２２の内側に位置する複数の融着部２１ａ〜２１ｄによって、正方形状（多角形状）の輪郭が形成されている。
【００１５】
本実施形態の表面シート１においては、多角形領域２２のそれぞれが、それぞれの中央部付近に中央隆起部２６を有している。中央隆起部２６の内部は、上層を構成する繊維で満たされている。
中央隆起部２６は、多角形領域２２の多角形状の輪郭を形成している前記複数の融着部２１ａ〜２１ｄに囲まれた部分に形成されており、平面視における中央隆起部２６の輪郭は、それらの融着部２１ａ〜２１ｄの中央側縁部である第３縁部ｃによって形成されている。即ち、多角形領域２２を形成する複数の融着部２１ａ〜２１ｄは、図２に示すように、それぞれ、多角形領域２２の多角形の角部に対向する部位に、中央隆起部２６の輪郭を形成する第３縁部ｃを有しており、それらの第３縁部ｃによって、中央隆起部２６の平面視形状の輪郭が形成されている。本実施形態の表面シートでは、第３縁部ｃは、多角形領域２２の内側へ向かって凸に湾曲した曲線形状となっていて、融着部２１の外形は扇形となっている。つまり、正多角形である本実施形態の多角形領域２２では、これを構成する４つの融着部２１ａ〜２１ｄの各々の多角形領域２２の対角線に向かって延びる方向における長さが、多角形領域２２の重心へ向かって長くなるように第３縁部ｃは該重心側へ向かって湾曲している。このために、中央隆起部２６は山形形状となり易く、多角形領域２２の周囲に位置する線状隆起部２５よりも低い高さに制御し易くなる。
【００１６】
中央隆起部２６は、多角形領域２２の角部をなす融着部２１各々の内側縁から重心方向（中心方向）に向かって高さを増す山形形状をなしている。図２に示した本実施形態では、多角形領域２２の輪郭において、融着部２１ａ〜２１ｄ各々の間が離間して隙間部２８を形成しており、各々の隙間部２８には、山形形状の中央隆起部とつながった尾根状部分２８ａとしての小隆起部２９形成されている。小隆起部２９は、中央隆起部２６及び線状隆起部２５よりも高さが低いが、融着部２１よりは高さが高い。
【００１７】
特に、下層や全体に熱収縮性繊維を用いて隆起部２５，２６を形成する場合、隙間部２８を設けることにより、その隙間部２８部分が隆起し、融着部２１に対して隆起する小隆起部２９が形成されるとともに、熱エンボス加工後に下層を収縮させる際に、複数の融着部２１が互いに近づく方向に収縮して、融着部２１に対して隆起した中央隆起部２６が容易に形成される。小隆起部２９は、線状隆起部２５及び中央隆起部２６の何れよりも突出高さが低い。なお、隙間部２８は、全く圧密化されていない場合のほか、融着部２１よりも弱い熱融着等によって圧密化されている場合を含む。
【００１８】
また、本実施形態の表面シート１においては、個々の多角形領域２２を囲む線状隆起部２５が、該多角形領域２２の全周に亘って、中央隆起部２６より高く隆起している。
ここで、全周に亘って中央隆起部２６より高いとは、本実施形態の場合を例に説明すると、多角形領域２２を囲む、２本の第１線状隆起部２５ａと２本の第２線状隆起部２５ｂとが、２本の線状隆起部の交差部分２５ｃを含めて、中央隆起部２６より高く隆起していることを意味する。
【００１９】
上述した表面シート１の形成材料について説明する。
前述した通り表面シート１は、肌対向面側を形成する繊維層２Ａに用いる上層としては、例えば、カード法によって形成されたウェブや嵩高な不織布が好ましく用いられる。嵩高な不織布としては、表面シート１に所望の密度勾配を持たせることが可能であること、また表面シート１に良好な風合いをもたらすことが可能であるとの観点から、エアスルー不織布、エアレイド不織布、レジンボンド不織布が好ましく用いられる。カード法によって形成されたウェブとは、不織布化される前の状態の繊維集合体のことである。つまり、不織布を製造する際に用いられるカードウェブに加えられる後処理、例えばエアスルー法やカレンダー法による加熱融着処理が施されていない状態にある、繊維同士が極めて緩く絡んでいる状態の繊維集合体のことである。カード法によって形成されたウェブを上層として用いる場合には、上層と下層とを接合させると同時に又は接合させた後、上層中の繊維同士を熱融着させる。
上層の構成繊維は、実質的に熱収縮性を有しないものか、又は下層の構成繊維の熱収縮温度より熱収縮温度の高い繊維であることが好ましい。
上層の坪量は、充分な密度勾配を形成する観点及び表面シート１の肌触りを良好にする観点から、好ましくは１０〜５０ｇ／ｍ2、更に好ましくは１５〜４０ｇ／ｍ2である。
【００２０】
非肌対向面側を形成する繊維層２Ｂに用いる下層としては、カード法によって形成されたウェブや熱収縮性を有する不織布を用いることができる。
下層の構成繊維としては、熱可塑性ポリマー材料からなり且つ熱収縮性を有するものが好適に用いられる。そのような繊維の例としては、潜在捲縮性繊維が挙げられる。熱収縮させる前の下層は、熱収縮性繊維の含有割合（好ましくは潜在捲縮性繊維の含有割合）が、好ましくは４０質量％以上、より好ましくは６０質量％以上であり、更に好ましくは８０質量％以上であり、上限は１００質量％である。
また、上層は、非熱収縮性繊維の含有割合が、好ましくは８０質量％以上、より好ましくは９０質量％以上である。非熱収縮性繊維は、熱収縮しないものであっても良いし、温度によっては熱収縮するが、前述のように、下層中の熱収縮性繊維が収縮する温度においては熱収縮しないものであっても良い。
【００２１】
潜在捲縮性繊維は、加熱される前においては、従来の不織布用の繊維と同様に取り扱うことができ、且つ所定温度で加熱することによって螺旋状の捲縮が発現して収縮する性質を有する繊維である。
潜在捲縮性繊維は、例えば、収縮率の異なる２種類の熱可塑性ポリマー材料を成分とする偏心芯鞘型又はサイド・バイ・サイド型の複合繊維からなる。その例としては、特開平９−２９６３２５号公報や特許第２７５９３３１号公報に記載のものが挙げられる。下層は、例えば、このような潜在捲縮性繊維を含ませておき、上層との熱融着と同時に又はその後に、加熱により該繊維の捲縮を発現させ、収縮させることができる。下層の坪量は、好ましくは１０〜５０ｇ／ｍ2、更に好ましくは１５〜４０ｇ／ｍ2である。
【００２２】
本発明に係る表面シートは、例えば、非熱収縮性繊維又は下層の繊維よりも熱収縮温度の高い繊維からなる上層と、上層の繊維よりも熱収縮温度の低い収縮前の熱収縮性繊維材料からなる下層とを、多数の融着部２１により所定のパターンで部分的に貼り合わせると同時に又は両者を貼り合わせた後に、熱を加えて、下層を水平方向に熱収縮させることにより形成される。融着部２１は熱収縮し難いが、上層及び下層が融着部２１により間欠的に貼り合わされて一体化されているために、下層が熱収縮すると、上層もつられて縮もうとして歪が生じる。この歪により、上層における融着部２１以外の部分が大きく隆起し、それによって線状隆起部２５及び中央隆起部２６が形成される。融着部２１による熱融着は、例えば、表面シート１の個々の融着部２１に対応する多数のエンボス用の凸部が所定のパターンで配設されたエンボス面（エンボスロールの周面等）を、上層と下層との積層体における上層側から圧接させ、エンボス用の凸部に熱圧された部位における上層及び下層を溶融させて行われる。
【００２３】
上述した方法で形成された表面シート１は、その坪量が２０〜１００ｇ／ｍ2であることが好ましく、３５〜８０ｇ／ｍ2であることが更に好ましい。
【００２４】
上述した本発明の一実施形態である吸収性物品用の表面シート１を生理用ナプキンの表面材として使用した際の作用効果について説明する。
本実施形態の表面シート１においては、図３及び図４に示すように、個々の多角形領域２２を形成している複数の融着部２１ａ〜２１ｄが、多角形領域２２の周囲を囲む線状隆起部２５に囲まれており、しかも、多角形領域２２の内側に形成された中央隆起部２６の高さが、その周囲を囲む線状隆起部２５よりも低い。そのため、繊維層２Ａ側を肌当接面としたナプキンの使用中に、着用者の肌により表面シート１が加圧されても、周囲の線状隆起部２５が圧力に抵抗して、着用者の肌が、多角形領域２２の内側、特に融着部２１ａ〜２１ｄに当接することを抑制する。
そのため、起立時や歩行時のように、表面シート１が強く加圧されない状態のみならず、表面シート１が比較的強く加圧される就寝時や着座時等においても、着用者の肌に対する接触面積が低く抑えられ、液吸収後のドライ感が大幅に向上し、肌への液戻り量も低減する。また、接触面積が低下することにより、表面シート１と肌とが擦れ難くなり、肌触りや装着感も向上する。
【００２５】
しかも、線状隆起部２５の内側に、線状隆起部２５よりも低い中央隆起部２６がするため着用者が横になったり座ったりして、表面シート１を着用者の肌が比較的強く加圧する場合においては、多角形領域２２を囲む線状隆起部２５とは別に、中央隆起部２６も体圧を支えるため、比較的強く加圧されている状態においても良好なクッション性を発現し、肌触りやクッション感に優れた表面シートとなる。
更に、多角形領域２２の内側に中央隆起部２６を有するため、多角形領域２２の内側にも液の吸収性が確保されるとともに、融着部２１に比して柔軟となり易い線状隆起部２５や中央隆起部２６が、表面シート１の平面方向に分散して形成されているため、表面シート１が、多数の箇所で曲がり易く、全体として柔軟に変形するとともに、シワも生じにくく、着用中に着用者に違和感を与えにくい。
【００２６】
接触面積率を低く抑える観点等から、多角形領域２２を囲む線状隆起部２５は、多角形領域２２の全周に亘って高さが均一であることが好ましい。ここで、全周に亘って高さが均一であるためには、線状隆起部２５における表面シートの厚みｔ５’を、交差部分２５ｃを含む多角形領域２２の全周囲に亘って測定した際に、当該高さが最も高い部分と最も低い部分との高低差が、当該高さが最も高い部分の高さの３０％以下であることが好ましく、更には２０％以下であることがより好ましい。
また、同様の観点から、多角形領域２２を囲む線状隆起部２５は、多角形領域２２の全周に亘って幅が均一であることが好ましい。ここでいう幅は、多角形領域２２を囲む線状隆起部２５の幅を、交差部分２５ｃを除いて測定した際に、該幅さが最も広い部分と該幅が最も狭い部分の幅の差が、当該幅が最も広い部分の幅の３０％以下であることを意味し、好ましくは２０％以下である。
【００２７】
また、中央隆起部２６の融着部２１からの突出高さｔ６は、線状隆起部２５の融着部２１からの突出高さｔ５の、好ましくは１０％以上、更に好ましくは２０％以上であり、また、好ましくは６０％以下、更に好ましくは５０％以下である。より具体的には、突出高さｔ６は突出高さｔ５の１０％以上６０％以下、特に２０％以上５０％以下である。当該範囲であると、不慮に高い圧力が加わったような状態でも、表面シートと着用者の肌との接触面積を小さく保つことが極めて容易となるとともに、体液の液戻りを抑制することが容易となる。また、見た目の柔らかさの点からも有利である。
また、表面シート１は、中央隆起部２６を有する部分の厚みｔ６’が、融着部２１における厚みｔ２の、好ましくは１．１倍以上、より好ましくは１．２倍以上である。他方、表面シート１は、線状隆起部２５を有する部分の厚みｔ５’が、融着部２１における厚みｔ２の、好ましくは１．５倍以上、より好ましくは１．６倍以上である。
【００２８】
また、ある一方向において隣り合う２つの多角形領域２２の、向かい合った平行な２辺の間の距離、すなわち、該一方向における線状隆起部２５の幅Ｗは、同じ方向における多角形領域の長さＬ１よりも小さいことが好ましい。図１には、第１方向Ｄ１における、線状隆起部２５の幅及び多角形領域２２の長さを符号Ｗ及びＬ１で示したが、第２方向Ｄ２についても、線状隆起部２５の幅が多角形領域の長さよりも小さいことが好ましい。このようにすることによって、線状隆起部２５よりも高さの低い領域の面積を大きくすることができ、着用者肌への接触面積の低減と通気性確保が容易となる。
【００２９】
なお、本実施形態の表面シート１においては、融着部２１における坪量が、線状隆起部２５における坪量と略同一であり、また融着部２１における坪量が、中央隆起部２６における坪量と略同一である。他方、融着部２１における繊維密度は、線状隆起部２５における繊維密度より高く、また、融着部２１における繊維密度は、中央隆起部２６における繊維密度よりも高い。
【００３０】
また、中央隆起部２６は、線状隆起部２５よりも繊維密度が高い。このために、表面シート１上に排泄された体液は、線状隆起部２５から中央隆起部２６に向かって移動し、吸収体へと移動し易くなっている。また、中央隆起部２６は着用者の肌と触れにくいので、線状隆起部２５に排出された体液が着用者肌と長時間触れることが回避される。
加えて、本実施形態の表面シート１では、中央隆起部２６の繊維密度よりも小隆起部２９の繊維密度の方が高い。このために、小隆起部２９から吸収体への体液の移動が起こり易くなっており、一層、着用者肌と長時間体液が接触する機会が減る。したがって、肌トラブルや濡れた感じによる不快感を回避することが可能になる。
【００３１】
また、線状隆起部２５と中央隆起部の間を結ぶようにして、これらよりも高さが低い小隆起部２９が存在しているので、表面シート全体が連続した隆起部分で繋がっていることとなる。このために、着用者の動きに対する自然な動作追従性が実現されており、シワやヨレの発生をより抑えることが可能となっている。加えて、３段階の高さが設けられつつも、熱圧着によるフィルム化を抑える設計が可能であり、実際、本実施形態の表面シートは、いずれの隆起部もフィルム化されていない。このため、排泄液が肌当接面側（表面側）から非肌当接面側（裏側）へと移行する面積が広いので、シート表面に液残りが起こり難い。また、線状隆起部２５以外はこれより高さが低いので、排泄液が肌に接触しにくいため、不快感やカブレ等の不都合を抑制し易い。
【００３２】
本発明の吸収性物品の表面シートは、吸収性物品の表面シートとして用いられる。
吸収性物品は、主として尿や経血等の排泄体液を吸収保持するために用いられるものである。吸収性物品には、例えば、生理用ナプキン、失禁パッド、パンティライナー（おり物シート）、使い捨ておむつ等が包含されるが、これらに限定されるものではなく、人体から排出される液の吸収に用いられる物品を広く包含する。
【００３３】
本発明の吸収性物品の表面シートは、上述した実施形態に制限されずに、適宜変更可能である。
【００３４】
例えば、２層構造の表面シートは、上層が、加熱により伸長する熱伸長性複合繊維を含み、下層が、該熱伸長性複合繊維を含まないか又は上層より少量の該熱伸長性複合繊維を含んでいる中間シートに、熱エンボス加工を施して融着部２１を形成した後、熱伸長性複合繊維を伸長させる熱風処理等の加熱処理を施すことによって上層側に、隆起部（線状隆起部、中央隆起部）を形成したものであっても良い。熱伸長性複合繊維については、例えば、特開２０１０−１４８７３０号公報に記載もの等を用いることができる。また、表面シート１は、単層構造の不織布からなるものであっても良い。その場合の融着部においては、構成繊維どうしが繊維の全体又は表面の溶融固化により一体化されている。熱融着性繊維としては、表面の全体又は一部が、ポリオレフィン樹脂等の熱可塑性樹脂からなるものを挙げることができる。
【００３５】
また、本発明における多角形領域２２は、図５（ａ）に示すように、３つの融着部２１によって三角形状の輪郭が形成された三角形状の領域であっても良いし、図５（ｂ）に示すように、６つの融着部２１によって六角形状の輪郭が形成された六角形状の領域であっても良い。また、多角形状の輪郭を形成する融着部は、図２に示す扇形の融着部のように、第１縁部ａと第２縁部ｂとの間を繋ぐ第３縁部ｃが、多角形の中心方向に向かって凸の円弧状を有するものに代えて、第１縁部ａと第２縁部ｂとの間を繋ぐ第３縁部ｃが、多角形の角部に向かって凹の円弧状を有するものや、第３縁部ｃが直線状で、全体形状が三角形状のもの等であっても良い。
【００３６】
また、上述した実施形態の表面シート１は、多角形が並ぶ２方向Ｄ１，Ｄ２が、それぞれ、吸収性物品の長手方向と幅方向に沿うものであり、柔軟性と着用感の点では好ましものである。これに代えて、多角形領域が該吸収性物品の長手方向に対して傾斜した方向に並ぶように配置されている形態であっても良い。この場合には、排泄液の横漏れ抑制効果が高くなる。傾斜の角度は、長手方向に対して１０°以上、８０°以下であると、当該効果が高いので好ましい。
【００３７】
上述した実施形態に関し、本発明は更に以下の吸収性物品の表面シートを開示する。
＜１＞  熱融着性繊維を含み、熱エンボス加工で形成された融着部によって構成された輪郭を備える多角形領域を複数有する吸収性物品の表面シートであって、前記複数の多角形領域は、表面シートの平面視において、少なくとも異なる２方向に沿って、それぞれの方向に間隔を空けて並ぶように配置されており、前記多角形領域は、それぞれ、多角形の角部を形成する縁部を有する複数の融着部によって多角形状の輪郭が形成されており、前記多角形領域それぞれは、前記融着部に対して隆起した線状隆起部によって周囲を囲まれており、前記多角形領域それぞれは、多角形状の輪郭を形成している複数の融着部に囲まれた部分に、該融着部に対して隆起した中央隆起部を有しており、前記多角形領域を囲む前記線状隆起部は、該多角形領域の全周に亘って、前記中央隆起部より高く隆起している、吸収性物品の表面シート。
【００３８】
＜２＞  多角形状の輪郭を構成している前記複数の融着部は、それぞれ、多角形領域の一辺に沿う直線状の第１縁部と、第１縁部に隣接し、多角形領域の他の一辺に沿う直線状の第２縁部とを有しており、隣り合う第１縁部と第２縁部により多角形の角部が形成されている、前記＜１＞に記載の吸収性物品の表面シート。
＜３＞  多角形状の輪郭を形成している前記複数の融着部は、第１縁部及び第２縁部との間を繋ぐ第３縁部を有し、第３縁部は、前記多角形の中心方向に向かって凸若しくは凹の円弧状又は直線状の平面視形状を有する前記＜２＞に記載の吸収性物品の表面シート。
＜４＞  前記第３縁部は、前記多角形の中心方向に向かって凸の曲線であり、前記融着部が扇形形状である前記＜３＞に記載の吸収性物品の表面シート。
＜５＞  前記多角形の輪郭を構成している前記複数の融着部の間に、圧着されていないか、該融着部よりも弱い圧着が施されている隙間部を有する、前記＜１＞〜＜４＞の何れか１つに記載の吸収性物品の表面シート。
＜６＞  前記中央隆起部が山形形状である、前記＜１＞〜＜５＞の何れか１つに記載の吸収性物品の表面シート。
＜７＞  前記隙間部には、前記中央隆起部と前記線状隆起部とを繋ぐ、前記融着部よりも高さが低い小隆起部を備えている、前記＜５＞又は＜６＞に記載の吸収性物品の表面シート。
＜８＞  前記小隆起部は、前記中央隆起部及び前記線状隆起部よりも高さが低い前記＜７＞記載の吸収性物品の表面シート。
＜９＞  前記多角形領域を囲む前記線状隆起部は、該多角形領域の全周に亘って高さが均一である、前記＜１＞〜＜８＞の何れか１つに記載の吸収性物品の表面シート。
＜１０＞  前記多角形領域を囲む前記線状隆起部は、該多角形領域の全周に亘って幅が均一である、前記＜１＞〜＜９＞の何れか１つに記載の吸収性物品の表面シート。
【００３９】
＜１１＞  熱収縮性繊維を主体として構成された下層と、非熱収縮性繊維を主体として構成された上層とを、前記融着部で部分的に熱融着させた後、下層を熱収縮して得られたものであり、上層が肌対向面側に位置し、熱収縮した熱収縮性繊維を含む下層が非肌対向面側に位置する、前記＜１＞〜＜１０＞の何れか１つに記載の吸収性物品の表面シート。
＜１２＞  前記上層の坪量が１０ｇ／ｍ２以上、５０ｇ／ｍ２以下である、前記＜１１＞記載の吸収性物品の表面シート。
＜１３＞  前記下層の坪量が１０ｇ／ｍ２以上、５０ｇ／ｍ２以下である、前記＜１１＞又は＜１２＞記載の吸収性物品の表面シート。
＜１４＞  前記多角形領域が、三角形、四角形又は六角形状である、前記＜１＞〜＜１３＞の何れか１つに記載の吸収性物品の表面シート。
＜１５＞  前記多角形領域が、正多角形形状である、前記＜１＞〜＜１４＞の何れか１つに記載の吸収性物品の表面シート。
＜１６＞  前記央隆起部の融着部からの突出高さは、線状隆起部の融着部からの突出高さの１０％以上６０％以下である、前記＜１＞〜＜１５＞の何れか１つに記載の吸収性物品の表面シート。
＜１７＞  前記中央隆起部の厚みが、融着部における厚み１．１倍以上である、前記＜１＞〜＜１６＞の何れか１つに記載の吸収性物品の表面シート。
＜１８＞  前記線状隆起部の厚みが、融着部における厚みの１．５倍以上である、前記＜１＞〜＜１７＞の何れか１つに記載の吸収性物品の表面シート。
＜１９＞  ある一方向において隣り合う２つの多角形領域の、向かい合った平行な２辺の間の距離は、同じ方向のおける多角形領域の長さよりも小さい、前記＜１＞〜＜１８＞の何れか１つに記載の吸収性物品の表面シート。
＜２０＞  前記中央隆起部の繊維密度が、前記線状隆起部の繊維密度よりも高い前記＜１＞〜＜１９＞の何れか１つに記載の吸収性物品の表面シート。
＜２１＞  前記中央隆起部の繊維密度が、前記小隆起部の繊維密度よりも低い前記＜１＞〜＜２０＞の何れか１つに記載の吸収性物品の表面シート。
【００４０】
＜２２＞  前記＜１＞〜＜２１＞の何れか１つに記載の表面シートと吸収体を備えている、吸収性物品。
＜２３＞  前記吸収性物品は縦長であり、前記多角形領域が該吸収性物品の長手方向及び幅方向各々に沿って並ぶよう配置されている、前記＜２０＞記載の吸収性物品。
＜２４＞  前記吸収性物品は縦長であり、前記多角形領域が該吸収性物品の長手方向に対して傾斜した方向に並ぶように配置されている、前記＜２０＞記載の吸収性物品。
＜２５＞  前記多角形領域が四角形である、前記＜２２＞記載の吸収性物品。
【実施例】
【００４１】
以下、本発明を実施例により更に具体的に説明するが、本発明は斯かる実施例に限定されるものではない。
【００４２】
［上層の製造］
大和紡績株式会社製の芯鞘型複合繊維〔ＮＢＦ（ＳＨ）（商品名）、２．２ｄｔｅｘ×５１ｍｍ〕を原料として、カード法によって坪量２２ｇ／ｍ2のカードウェブを製造し、これを上層として用いた。前記芯鞘型複合繊維はポリエチレンテレフタレートを芯成分、ポリエチレンを鞘成分とするものであった。
【００４３】
［下層の製造］
大和紡績株式会社の熱収縮性繊維〔Ｌ（Ｖ）（商品名）、２．２ｄｔｅｘ×５１ｍｍ〕を原料として、カード法によって坪量２２ｇ／ｍ2のカードウェブを製造し、これを下層として用いた。
【００４４】
実施例
下層上に上層を重ね合わせた積層体の上層側から、熱エンボス加工を施し、図１及び図２に示すような、１／４円状の４個の融着部４個で一つの多角形領域を形成するパターンの融着部を配置した。積層体のエンボス接着後、１３０℃±１０℃の熱風を５〜１０秒間通過させて、下層の熱収縮性繊維を捲縮させ、下層を収縮させると共に上層を凸状に突出させ、線状隆起部２５及び中央隆起部２６を有する吸収性物品用の表面シート１を製造した。熱融着によって形成された融着部は、面積が３．１４ｍｍ2であり、エンボス面積率（完成した表面シートにおけるエンボス面積率）は１６．５％であった。また、得られた線状隆起部２５の幅Ｗは、縦横いずれの方向においても、２．０ｍｍであり、多角形領域２２の長さＬ１（１辺の長さに同じ）は、縦横いずれの方向においても４．０ｍｍであった。
【００４５】
比較例
下層上に上層を重ね合わせた積層体の上層側から、図６で示すパターンで熱エンボス加工を施し、４個の熱融着エンボス３０で囲まれた凸部３１を形成した。積層体のエンボス接着後、実施例と同様の条件で、熱風を通過させて、多数の凸部３１を有する吸収性物品用の表面シート３２を製造した。熱融着によって形成された融着部は、面積が３．０７ｍｍ2の十字形状であり、エンボス面積率（完成した表面シートにおけるエンボス面積率）は１２．３％であった。
【００４６】
実施例及び比較例で得られた表面シートについて、（１）低荷重下における肌との接触面積、及び（２）高荷重下における肌との接触面積を測定し、それらの結果を表１に示した。
【００４７】
（１）低荷重下における肌との接触面積
ナプキン着用時に着用者が感じるベタつき、蒸れの良否を評価するべく、下記方法により、肌とナプキン表面の接触面積を測定した。
〔測定方法〕
実施例及び比較例の各表面シートについて、肌との接触面積を以下の方法で測定した。
サンプルである表面シートを６０ｍｍ×８０ｍｍの大きさに切りだし、無加圧の状態及び、上層に透明の重さ５０ｇのアクリル板を置き、更にアクリル板上に５２６ｇの錘を設置し、１２ｇｆ／ｃｍ2の荷重を掛けた状態で、各サンプルの表面形状をＫｅｙｅｎｃｅ社製、形状解析アプリケーションＫＳ−Ａｎａｌｙｚｅｒを用いて解析し、無荷重の状態から１２ｇｆ／ｃｍ2の荷重を掛けた状態で厚み方向に変化した部分を抽出し、二値化処理することにより、装着時に肌と接触する部分の画像を得た。この画像をＮｅｘｕｓ製ＮｅｗＱｕｂｅ（Ｖｅｒ．４．２２）を用いて処理を行い、接触面積率を算出した。
【００４８】
（２）高荷重下における肌との接触面積
ナプキン着用時に着用者が感じるベタつき、蒸れの良否を評価するべく、下記方法により、肌とナプキン表面の接触面積を測定した。
〔測定方法〕
低荷重下での測定と同様の方法にて、接触面積率を算出した。異なる点は、アクリル板上に設置する錘の重さであり、高荷重下における測定においては、アクリル板上に１１０２ｇの錘を設置し、２４ｇｆ／ｃｍ2の荷重を掛けた状態で、測定を行った。
【００４９】
【表１】
2015104495.tif 000003
【００５０】
表１の結果によれば、実施例の表面シートは、比較例の表面シートに比べ、低荷重下及び高荷重下のいずれにおいても、肌との接触面積が低く、実施例の表面シートによれば、通気性に優れ、べたつき感やムレを低減でき、肌へのダメージ等を減らす効果があることが判る。また、実施例の表面シートは、低荷重下の結果及び高荷重下の結果との対比から、クッション感（装着感）にも優れることが判る。
【符号の説明】
【００５１】
１  表面シート
２Ａ  繊維層
２１，２１ａ〜２１ｄ  融着部
２２  多角形領域
２５  線状隆起部
２５ａ  第１線状隆起部
２５ｂ  第２線状隆起部
２５ｃ  交差部分
２５  融着部２１
２６  中央隆起部
２８  隙間
２９  小隆起部
３０  融着部
３１  隆起部
３２  表面シート（比較例）
【図１】
2015104495.tif 000004
【図２】
2015104495.tif 000005
【図３】
2015104495.tif 000006
【図４】
2015104495.tif 000007
【図５】
2015104495.tif 000008
【図６】
2015104495.tif 000009